(57)【要約】【課題】  より低い温度で熱処理しても優れた磁気特性を発揮することができるε‐Ｆe2Ｏ3を含む磁性粒子およびその製造方法を提供する。【解決手段】  本発明による磁性粒子は、イプシロン型酸化鉄と、添加元素と、を含み、前記添加元素が、Ｎｄ、Ｐｒ、Ｅｕ、Ｅｒ、Ｇｄ、ＳｍもしくはＹのいずれか一種以上の元素、またはＬａおよびＳｒの両方の元素である。【選択図】なし【特許請求の範囲】
【請求項１】
イプシロン型酸化鉄と、
添加元素と、
を含み、
前記添加元素が、Ｎｄ、Ｐｒ、Ｅｕ、Ｅｒ、Ｇｄ、ＳｍもしくはＹのいずれか一種以上の元素、またはＬａおよびＳｒの両方の元素であることを特徴とする磁性粒子。
【請求項２】
添加元素の含有量が、１〜２０原子％である、請求項１に記載の磁性粒子。
【請求項３】
鉄元素を含有する第１化合物と、前記添加元素を含む第２化合物とを含む溶液にケイ素化合物を添加して、前記鉄元素および添加元素をシリカ中に含んだシリカキセロゲルを生成する工程と、
前記シリカキセロゲルを８５０〜１１００℃で、４〜６時間熱処理して、イプシロン型酸化鉄および前記添加元素を含む磁性粒子を生成する工程と、
を含むことを特徴とする請求項１に記載の磁性粒子の製造方法。
【請求項４】
鉄元素を含有する第３化合物と、前記添加元素の硝酸塩、塩化物、酢酸塩または硫酸塩を１つ以上含む第４化合物とを反応させ、スピネル型構造の酸化鉄と前記添加元素とを含む鉄化合物粒子を生成する工程と、
前記鉄化合物粒子の表面に、ケイ素化合物を用いてシリカを含む被覆層を形成する工程と、
前記被覆層が形成された前記鉄化合物粒子を、８５０〜１１００℃で、４〜６時間熱処理して、イプシロン型酸化鉄および前記添加元素を含む磁性粒子を生成する工程と、
を含むことを特徴とする請求項１に記載の磁性粒子の製造方法。
【請求項５】
前記第３化合物と前記第４化合物とを、水熱法を用いて、前記鉄化合物粒子を生成する、請求項４に記載の磁性粒子の製造方法。
【請求項６】
前記磁性粒子を生成した後、前記シリカをアルカリ水溶液を用いて除去する工程をさらに含む、請求項３〜５の何れか一項に記載の磁性粒子の製造方法。
【発明の詳細な説明】
【技術分野】
【０００１】
本発明は、磁性粒子およびその製造方法に関する。
【背景技術】
【０００２】
磁性材料の分野において製品の小型化やデータの大容量化の要望が大きくなり、材料の高密度化の研究が活発に行われている。それに伴い、高保磁力化や高磁化を目指した磁性材料の開発が行われている。
【０００３】
そのうち、保磁力が、例えば１０ｋＯｅ以上の磁性粒子として、ネオジ鉄ボロン、窒化サマリウム鉄、白金鉄および結晶構造がイプシロン型の酸化鉄（ε‐Ｆe2Ｏ3）などが挙げられる。これらの磁性粒子のうち、磁性粒子がネオジ鉄ボロンや窒化サマリウム鉄などで形成される場合、ネオジ鉄ボロンや窒化サマリウム鉄などを高温で均質に合金化して得たインゴットを最終的に粉砕して得ているため、ミクロンオーダーのサイズの粒子が多い。磁性粒子が白金鉄で形成される場合、白金族元素を主要構成要素として大量に含むため、資源リスクや製造コストが増大する。
【０００４】
一方、磁性粒子がε‐Ｆe2Ｏ3で形成される場合、酸化鉄は低廉な材料であるため、資源リスクを回避しながら製造コストをかけずに磁性粒子を製造することができる。ε‐Ｆe2Ｏ3を用いて磁性粒子を製造する方法として、例えば、ε‐Ｆe2Ｏ3をシリカキセロゲルより製造する方法が提案されている（例えば、非特許文献１参照）。
【０００５】
また、粒子サイズが５〜４０ｎｍのε‐Ｆe2Ｏ3の磁性粒子を製造する技術が提案されている（例えば、非特許文献２参照）。非特許文献２には、ε‐Ｆe2Ｏ3の粒子サイズが７．５ｎｍ以上の時に強磁性に相転移することが記載されている。
【０００６】
さらに、磁性粒子の磁気特性を向上させるため、様々な元素をε‐Ｆe2Ｏ3またはＦeの一部と置換する方法が提案されている（例えば、特許文献１、２、３、および非特許文献３など参照）。
【０００７】
例えば、特許文献１では、酸化鉄の一部をロジウムで置換することにより、室温で３１ｋＯｅの保磁力を得る方法が開示されている。
【０００８】
特許文献２では、ε‐Ｆe2Ｏ3の鉄イオンの一部をガリウムイオンで置換した、一般式ε‐ＧａｘＦｅ２−ｘＯ３（ただし、０．１０≦ｘ≦０．６７)で表されるナノ微粒子（粒径３０ｎｍ）を製造する方法が提案されている。特許文献２には、このナノ微粒子が、ガリウムの置換量に応じて３０ＧＨｚから１５０ＧＨｚまでの高い周波数領域でミリ波を有効かつ選択的に吸収することが記載されている。
【０００９】
特許文献３には、ε‐Ｆe2Ｏ3の合成における鉄化合物粒子中へのバリウムなどのアルカリ土類金属を形状保持剤として添加して、棒状のε‐Ｆe2Ｏ3を得ることが記載されている。
【００１０】
特許文献４には、ε‐Ｆe2Ｏ3に他の元素を加えて、粒度分布は狭く、かつ磁気記録特性に寄与しない粒子の含有量は少なくすることで、保磁力分布が狭く、磁気記録媒体の高記録密度化に適した鉄系酸化物磁性粒子粉が得られることが開示されている。特許文献４では、一般式ε‐ＡxＢyＣzＦｅ2−x−y−zＯ3（ただし、ＡはＣｏ、Ｎｉ、Ｍｎ、Ｚｎから選択される１種以上の２価の金属元素、ＢはＴｉ、Ｓｎから選択される１種以上の４価の金属元素、ＣはＩｎ、Ｇａ、Ａｌから選択される１種以上の３価の金属元素で、０＜ｘ＜１、０＜ｙ＜１、０＜ｚ＜１）で表される鉄系酸化物が用いられる。
【００１１】
特許文献５では、鉄系酸化物磁性粉に、ＡｌイオンおよびＹイオンの一種または二種の水酸化物もしくは含水酸化物を被着させることにより、製造プロセス中での固液分離が良好で、塗料中での分散性が良好で、かつ水溶性アルカリ金属の溶出量が少ない表面改質鉄系酸化物磁性粒子粉が得られることが記載されている。
【先行技術文献】
【特許文献】
【００１２】
【特許文献１】国際公開第２０１１／０４０５３４号
【特許文献２】特開２００８−２７７７２６号公報
【特許文献３】特開２００９−２２４４１４号公報
【特許文献４】特開２０１６−１３０２０８号公報
【特許文献５】特開２０１６−１６９１４８号公報
【非特許文献】
【００１３】
【非特許文献１】M. Popovici et al., "Optimized Synthesis of the Elusive ?ε-Fe2O3 Phase via Sol-Gel Chemistry", Chem. Mater., vol. 16, NO. 25, (2004) pp. 5542-5548
【非特許文献２】S. Ohkoshi et al., "Nanometer-size hard magnetic ferrite exhibiting high optical-transparency and nonlinear optical-magnetoelectric effect", Scientific Reports 5, Article number 14414 (2015)
【発明の概要】
【発明が解決しようとする課題】
【００１４】
従来の製造方法では、酸化鉄を含む粒子をε‐Ｆe2Ｏ3が生成される温度（例えば、９００〜１３００℃）で熱処理することで、ε‐Ｆe2Ｏ3を有する粒子を得ている。ε‐Ｆe2Ｏ3を有する粒子は、優れた磁気特性を有するが、酸化鉄を含む粒子中に、優れた磁気特性を発揮できるだけのε‐Ｆe2Ｏ3を生成させるためには、酸化鉄を含む粒子を、極力高い温度（例えば、１０００℃よりも高い温度）で熱処理する必要があった。
【００１５】
本発明の一態様は、より低い温度で熱処理しても優れた磁気特性を発揮することができるε‐Ｆe2Ｏ3を含む磁性粒子およびその製造方法を提供することを目的にする。
【課題を解決するための手段】
【００１６】
本発明の一態様における磁性粒子は、イプシロン型酸化鉄と、添加元素と、を含み、前記添加元素が、Ｎｄ、Ｐｒ、Ｅｕ、Ｅｒ、Ｇｄ、ＳｍもしくはＹのいずれか一種以上の元素、またはＬａおよびＳｒの両方の元素である。
【００１７】
本発明の一態様における磁性粒子の製造方法は、鉄元素を含有する第１化合物と、前記添加元素を含む第２化合物とを含む溶液にケイ素化合物を添加して、前記鉄元素および添加元素をシリカ中に含んだシリカキセロゲルを生成する工程と、前記シリカキセロゲルを８５０〜１１００℃で、４〜６時間熱処理して、イプシロン型酸化鉄および前記添加元素を含む磁性粒子を生成する工程と、を含む。
【００１８】
本発明の一態様における磁性粒子の製造方法は、鉄元素を含有する第３化合物と、前記添加元素の硝酸塩、塩化物、酢酸塩または硫酸塩を１つ以上含む第４化合物とを反応させ、スピネル型構造の酸化鉄と前記添加元素とを含む鉄化合物粒子を生成する工程と、前記鉄化合物粒子の表面に、ケイ素化合物を用いてシリカを含む被覆層を形成する工程と、前記被覆層が形成された前記鉄化合物粒子を、８５０〜１１００℃で、４〜６時間熱処理して、イプシロン型酸化鉄および前記添加元素を含む磁性粒子を生成する工程と、を含む。
【発明の効果】
【００１９】
本発明の一態様によれば、より低い温度で熱処理しても優れた磁気特性を発揮することができるε‐Ｆe2Ｏ3を含む磁性粒子およびその製造方法を得ることができる。
【図面の簡単な説明】
【００２０】
【図１】図１は、実施例１の磁性粒子の透過型電子顕微鏡写真である。
【図２】図２は、実施例１、２および３の磁性粒子のＸ線回折スペクトルである。
【図３】図３は、実施例１の磁性粒子の磁気特性である。
【図４】図４は、実施例４、５および６の磁性粒子のＸ線回折スペクトルである。
【図５】図５は、実施例５の磁性粒子の磁気特性である。
【図６】図６は、実施例７、８および９の磁性粒子のＸ線回折スペクトルである。
【図７】図７は、実施例７の粉体の磁気特性である。
【図８】図８は、実施例１０、１１および比較例１の磁性粒子のＸ線回折スペクトルである。
【図９】図９は、比較例２の磁性粒子のＸ線回折スペクトルである。
【図１０】図１０は、実施例１２および比較例３の磁性粒子のＸ線回折スペクトルである。
【図１１】図１１は、実施例１の磁性粒子の透過型電子顕微鏡写真である。
【発明を実施するための形態】
【００２１】
以下、本発明による実施の形態について説明する。なお、実施形態は以下の記述によって限定されるものではなく、本発明の要旨を逸脱しない範囲において適宜変更可能である。
【００２２】
＜磁性粒子＞
実施形態による磁性粒子は、ε‐Ｆe2Ｏ3と、添加元素とを有する。
【００２３】
ε‐Ｆe2Ｏ3は、後述するように、Ｆｅ元素を含む化合物が含まれたシリカキセロゲル、またはＦｅ元素を含む化合物を用いて得られたスピネル型構造の酸化鉄の粒子（スピネル型酸化鉄粒子）を熱処理することで得られる。
【００２４】
磁性粒子にε‐Ｆe2Ｏ3が形成されているか否かは、Ｘ線回折装置を用いて、磁性粒子のＸ線回折（X-Ray  Diffraction：ＸＲＤ）測定を行い、測定により得られたＸ線回折スペクトルから確認することができる。例えば、格子定数、結晶子サイズは、得られたＸ線回折スペクトルから、粉末Ｘ線回折装置付属の粉末Ｘ線回折パターン総合解析ソフトＪＡＤＥ（ＭＤＩ社、シェラーの式による自動計算）を用いて各ピークの面積を算出し、結晶質部分の割合を算出することで確認することができる。上記ソフトによる算出処理は、例えば、上記ソフトの取扱説明書（Ｊａｄｅ（Ｖｅｒ．５）ソフトウェア）に基づいて行う。また、ε‐Ｆe2Ｏ3のＸＲＤピークは、２７．７°、３０．１°、３３°、３４．９°、３５．２°、３６．６°、４０．３°、４１．５°である。
【００２５】
添加元素は、Ｎｄ、Ｐｒ、Ｅｕ、Ｅｒ、Ｇｄ、ＳｍもしくはＹのいずれか一種以上の元素、またはＬａおよびＳｒの両方の元素を用いることができる。特に、Ｎｄ、Ｐｒ、Ｅｕ、もしくはＥｒのいずれか一種以上の元素、またはＬａおよびＳｒの両方の元素であることが好ましい。添加元素は、ε‐Ｆe2Ｏ3に固溶した形態、または酸化物の形態で磁性粒子に含まれていてもよい。
【００２６】
添加元素の含有量は、鉄元素に対して、１〜２０原子％であることが好ましく、７〜１５原子％であることがより好ましい。添加元素の含有量が１原子％以上であれば、添加元素の効果が発揮されるため、実施形態による磁性粒子を製造する際の熱処理を低温で行っても、実施形態による複合磁性粒子中に優れた磁気特性を発揮できるだけのε‐Ｆe2Ｏ3を生成することができる。添加元素の含有量が２０原子％以下であれば、添加元素のような磁性を持たない物質の割合の増大が抑えられるため、実施形態による磁性粒子は高い磁気特性を発揮することができる。
【００２７】
実施形態による磁性粒子の平均粒子径は、磁気特性が発揮できれば、特に限定されるものでなく、実施形態による磁性粒子の用途に応じて適宜調整される。なお、磁性粒子の平均粒子径は、磁性粒子を透過型電子顕微鏡（ＴＥＭ）にて任意の数（例えば、１００個）観察し、磁性粒子の長軸と短軸の平均値を磁性粒子の平均粒子径とする。
【００２８】
実施形態による磁性粒子の磁気特性は、例えば、物理特性測定装置（Physical Property Measurement System：ＰＰＭＳ）、自動磁化特性測定装置（ＢＨカーブトレーサ）などを用いて確認することができる。
【００２９】
実施形態による磁性粒子は、ε‐Ｆe2Ｏ3と添加元素とを有し、添加元素をε‐Ｆe2Ｏ3に固溶した形態または酸化物の形態で含ませて、ε‐Ｆe2Ｏ3と添加元素とを複合化した状態で含んでいる。これにより、より低い温度で熱処理しても、例えば、５ｋＯｅ以上の保磁力ＨｃＪを有するなど優れた磁気特性を発揮することができる。
【００３０】
＜磁性粒子の製造方法＞
（第一の磁性粒子の製造方法）
実施形態による磁性粒子の製造方法の一態様について説明する。実施形態による磁性粒子の製造方法の第一の態様は、Ｆｅ元素を含む化合物が含まれたシリカキセロゲルを熱処理して、ε‐Ｆe2Ｏ3および添加元素の酸化物を含む磁性粒子を生成する方法である。以下、第一の態様による磁性粒子の製造方法を、第一の磁性粒子の製造方法という場合がある。
【００３１】
第一の磁性粒子の製造方法では、鉄元素を含有する第１化合物と、Ｎｄ、Ｐｒ、Ｅｕ、Ｅｒ、Ｇｄ、ＳｍもしくはＹのいずれか一種以上の元素、またはＬａおよびＳｒの両方の元素を添加元素として含有する第２化合物とを混合し、第１化合物と第２化合物とを含む溶液を作成する。第１化合物および第２化合物を含む溶液としては、例えば、鉄元素および添加元素が水に溶解した水溶液を用いることができる。
【００３２】
第１化合物は、鉄元素を含有する化合物であり、鉄元素を含有する化合物としては、実施形態による磁性粒子中に、結晶構造がアルファ型の酸化鉄（α-Ｆe2Ｏ3）が生成されることを抑制する点から、例えば、硝酸鉄（Ｆｅ（ＮＯ3）3）、酢酸鉄（Ｆｅ（ＣＨ3ＣＯ2）2）、または硫酸鉄（ＦｅＳＯ4）などが用いられる。第１化合物は、硝酸鉄、酢酸鉄、または硫酸鉄の何れか１つ以上を含んでいる。また、第１化合物としては、これらの鉄元素を含有する化合物の水和物を用いることができる。
【００３３】
第２化合物は、Ｎｄ、Ｐｒ、Ｅｕ、Ｅｒ、Ｇｄ、ＳｍもしくはＹのいずれか一種以上の元素、またはＬａおよびＳｒの両方の元素を添加元素として含有する化合物であり、添加元素を含有する化合物として、例えば、添加元素を含有する硝酸塩、または酢酸塩などが用いられる。第２化合物は、例えば、添加元素を含有する硝酸塩、または酢酸塩などを１つ以上含んでいる。第２化合物としては、添加元素を含有する化合物の水和物を用いることができる。但し、塩化物は含まれない。
【００３４】
添加元素の含有量は、鉄元素に対して、１〜２０原子％であることが好ましく、７〜１５原子％であることがより好ましい。添加元素の含有量が１原子％以上であれば、添加元素の効果が発揮されるため、後述するシリカキセロゲルを熱処理する際の熱処理温度を低温で行うことができる。添加元素の含有量が２０原子％以下であれば、添加元素のような磁性を持たない物質の割合の増大が抑えられるため、実施形態による磁性粒子は高い磁気特性を発揮することができる。
【００３５】
次に、第１化合物および第２化合物を含む溶液にケイ素化合物を添加して、前記鉄元素および添加元素が、例えばシリカ中に分散した状態などで含まれるシリカキセロゲルを生成する。
【００３６】
ケイ素化合物としては、トリメチルメトキシシラン、トリメチルエトキシシラン、ジメチルジメトキシシラン、ジメチルジエトキシシラン、メチルトリメトキシシラン、テトラメトキシシラン、メチルトリエトキシシラン、テトラエトキシシラン、メチルジメトキシシラン、ジメチルエトキシシラン、ジメチルビニルメトキシシラン、ジメチルビニルエトキシシラン、メチルビニルジメトキシシラン、メチルビニルジエトキシシラン、ジフェニルジメトキシシラン、フェニルトリメトキシシラン、ジフェニルジエトキシシラン、フェニルトリエトキシシラン、ビニルトリエトキシシラン、γ−クロロプロピルトリメトキシシラン、γ−クロロプロピルメチルジクロロシラン、γ−クロロプロピルメチルジメトキシシラン、γ−アミノプロピルトリエトキシシラン、Ｎ−（β−アミノエチル）−γ−アミノプロピルメチルジメトキシシラン、γ−メルカプトプロピルトリメトキシシラン、γ−グリシドキシプロピルトリメトキシシラン、γ−グリシドキシプロピルメチルジメトキシシラン、γ−メタクリロキシプロピルトリメトキシシラン、γ−メタクリオキシプロピルメチルジメトキシシランなどが好適に用いられる。これらの中でも、前記鉄元素と添加元素との反応性と、前記鉄元素および添加元素の分散性の観点から、メチルトリエトキシシラン、またはテトラエトキシシランが好ましい。これらのケイ素化合物は、１種単独で用いてもよく、２種以上を併用してもよい。
【００３７】
ケイ素元素のモル数（Ｍ１）の、鉄元素と添加元素とを合わせたモル数（Ｍ２）に対する比（Ｍ１／Ｍ２）は、２〜１２であることが好ましく、ケイ素を除去することを考慮すると、３前後がより好ましい。また、鉄元素と添加元素がケイ素元素中に存在する濃度で平均粒子径が決まるため、Ｍ１／Ｍ２が大きいほど平均粒子径は小さくなり、平均粒子径を制御することができる。
【００３８】
第１化合物、第２化合物およびケイ素化合物を含む溶液には、ケイ素化合物の加水分解反応を促進する点から、エタノールやプロパノールなどのアルコール類を添加してもよい。ケイ素化合物の種類の中には、一般に、疎水性を有するケイ素化合物がある。そのため、第１化合物および第２化合物を含む溶液が水溶液である場合、ケイ素化合物と水とを加水分解反応させるため、水溶液にアルコール類を添加することが好ましい。
【００３９】
さらに、第１化合物、第２化合物およびケイ素化合物を含む溶液には、ケイ素化合物と水との加水分解反応を促進させるため、硝酸を添加してもよい。第１化合物、第２化合物、ケイ素化合物および硝酸を含む溶液を、例えば６０〜８０℃で、例えば４〜６時間、撹拌しながら反応させることで、ケイ素化合物と水との加水分解反応を促進することができる。
【００４０】
ケイ素化合物を加水分解した溶液を、例えば、３０℃程度で静置することで、前記鉄元素および添加元素がシリカ中に含まれるシリカキセロゲルが製造される。
【００４１】
次に、得られたシリカキセロゲルを、例えば、電気炉などを用いて、大気中で、８５０〜１１００℃で、４〜６時間熱処理することで、ε‐Ｆe2Ｏ3と添加元素とを含む磁性粒子が製造される。
【００４２】
熱処理温度が８５０℃未満であると、ε‐Ｆe2Ｏ3は十分生成されず、熱処理温度が１１００℃を超えると、α‐Ｆe2Ｏ3相の生成量が増大する。
【００４３】
熱処理時間が４時間未満であると、実施形態による磁性粒子中に、優れた磁気特性を発揮できるだけのε‐Ｆe2Ｏ3が十分生成されない可能性があり、熱処理時間が６時間を超えても、ε‐Ｆe2Ｏ3の生成量はそれほど変化せず、効果的でない。
【００４４】
次に、シリカキセロゲルに起因して磁性粒子の周りに残ったシリカを除去または低減するため、残ったシリカを水酸化ナトリウム、水酸化カリウムなどを含むアルカリ水溶液を用いて溶解して除去してもよい。
【００４５】
このように、Ｆｅ元素と添加元素を含む溶液から得られたシリカキセロゲルを熱処理することで、ε‐Ｆe2Ｏ3および添加元素を含む磁性粒子を製造することができる。このようにして得られた実施形態による磁性粒子には、添加元素がε‐Ｆe2Ｏ3に固溶した形態または酸化物の形態で含まれており、実施形態による磁性粒子は、ε‐Ｆe2Ｏ3と添加元素とを複合化した状態で含んでいる。これにより、より低い温度で熱処理しても、保磁力ＨｃＪなど優れた磁気特性を発揮することができる。
【００４６】
（第二の磁性粒子の製造方法）
次に、実施形態による磁性粒子の製造方法の他の態様について説明する。実施形態による磁性粒子の製造方法の第二の態様は、Ｆｅ元素を含む化合物を用いて得られたスピネル型酸化鉄粒子を含む鉄化合物粒子を熱処理して、ε‐Ｆe2Ｏ3および添加元素の酸化物を含む磁性粒子を生成する方法である。以下、第二の態様による磁性粒子の製造方法を、第二の磁性粒子の製造方法という場合がある。
【００４７】
第二の磁性粒子の製造方法では、鉄元素を含有する第３化合物が溶解した溶液と、Ｎｄ、Ｐｒ、Ｅｕ、Ｅｒ、Ｇｄ、ＳｍもしくはＹのいずれか一種以上の元素、またはＬａおよびＳｒの両方の元素を添加元素として含有する第４化合物が溶解した溶液とを混合し、第３化合物と第４化合物とを反応させる。これにより、スピネル型酸化鉄粒子と、添加元素とを含む鉄化合物粒子が生成される。第二の磁性粒子の製造方法では、この鉄化合物粒子を出発原料粒子とする。
【００４８】
第３化合物および第４化合物を含む溶液としては、例えば、鉄元素および添加元素が水に溶解した水溶液を用いることができる。
【００４９】
なお、鉄元素は、鉄化合物粒子にスピネル型酸化鉄粒子として含まれていればよく、鉄元素の一部はスピネル型酸化鉄粒子を構成しないアモルファスの鉄化合物の粒子として含まれていてもよい。
【００５０】
第３化合物は、鉄元素を含有する化合物であり、鉄元素を含有する化合物として、例えば、塩化鉄（ＦｅＣｌ2、ＦｅＣｌ3）、硝酸鉄、酢酸鉄、または硫酸鉄を用いることができる。即ち、第３化合物は、上記の第１化合物と塩化鉄とからなる。第二の磁性粒子の製造方法では、第３化合物は、硝酸鉄、塩化鉄、酢酸鉄、または硫酸鉄の何れか１つ以上を含むことができる。第３化合物としては、これらの鉄化合物の水和物を用いることができる。
【００５１】
第４化合物は、Ｎｄ、Ｐｒ、Ｅｕ、Ｅｒ、Ｇｄ、ＳｍもしくはＹのいずれか一種以上の元素、またはＬａおよびＳｒの両方の元素を添加元素として含有する化合物が用いられ、添加元素を含有する化合物として、添加元素を含有する硝酸塩、塩化物、酢酸塩、または硫酸塩などが用いられる。第４化合物は、添加元素を含有する化合物を１つ以上含んでいる。また、第４化合物としては、添加元素を含有する化合物の水和物を用いることができる。即ち、第４化合物は、上記の第２化合物と塩化物とからなる。
【００５２】
添加元素の含有量は、鉄元素に対して、１〜２０原子％であることが好ましく、７〜１５原子％であることがより好ましい。添加元素の含有量が１原子％以上であれば、添加元素の効果が発揮されるため、後述する、被覆層で被覆させた鉄化合物粒子を熱処理する際の熱処理温度を低温で行っても、実施形態による磁性粒子中に優れた磁気特性を発揮できるだけのε‐Ｆe2Ｏ3を生成することができる。添加元素の含有量が２０原子％以下であれば、添加元素のような磁性を持たない物質の割合の増大が抑えられるため、実施形態による磁性粒子は高い磁気特性を発揮することができる。
【００５３】
添加元素は、鉄化合物粒子中にスピネル型酸化鉄粒子と共に含まれていればよく、酸化物の形態で含まれていてもよい。
【００５４】
スピネル型構造の酸化鉄としては、例えば、マグネタイト（Ｆe3Ｏ4）、またはガンマ型の酸化鉄（γ-Ｆe2Ｏ3）などが挙げられる。
【００５５】
鉄化合物粒子を製造する際、水熱法、共沈法などを用いることができるが、鉄化合物粒子をシリカで被覆する際に、溶液中における鉄化合物粒子の分散性を良くすることが好ましいという点から、水熱法を用いることが好ましい。特に、水熱法の中でも、高温、高圧の溶媒中で第１化合物を結晶化して、スピネル型構造の酸化鉄を生成するソルボサーマル法が好ましい。
【００５６】
鉄化合物粒子を水熱法を用いて製造する方法の一例を説明する。まず、第３化合物と第４化合物とを水に溶解させ、さらに第３化合物および第４化合物を含む水溶液にエチレングリコールを加えて、この水溶液を撹拌して、第３化合物および第４化合物と、エチレングリコールとを混合する。次に、得られた水溶液に、水酸化ナトリウム、水酸化カリウム、アンモニアなどを含むアルカリ水溶液を加えて、水溶液中に鉄元素を含む水酸化物を沈殿させる。次に、水酸化物を含む水溶液をテフロン（登録商標）製の圧力容器に移し替えた後、テフロン（登録商標）圧力容器を用いて、５０〜２００℃で反応させて、スピネル型酸化鉄粒子と添加元素とを含む鉄化合物粒子を生成する。その後、遠心分離機を用いて、水溶液中の鉄化合物粒子と溶液とを固液分離した後、溶液を捨て、鉄化合物粒子を回収する。次に、超音波洗浄機を用いて、鉄化合物粒子を水に分散させて、再度、固液分離する。この操作を繰り返すことによって、鉄化合物粒子の洗浄を行い、水に鉄化合物粒子が分散するように含有された鉄化合物粒子含有スラリーを調整する。
【００５７】
鉄化合物粒子は、水に分散させた溶液としておくことが好ましい。鉄化合物粒子を水に分散させておいた方が、鉄化合物粒子が乾燥した状態よりも、溶液中で鉄化合物粒子の表面をシリカで容易に被覆させることができる。
【００５８】
次に、鉄化合物粒子を得た後、鉄化合物粒子を、水ガラス、ケイ素化合物などと混合し、鉄化合物粒子の表面にケイ酸を生成させ、鉄化合物粒子の表面にシリカを含む被覆層を形成する。これにより、コアシェル型の鉄化合物粒子を製造することができる。
【００５９】
ケイ素化合物としては、上記と同様の化合物を用いることができる。また、ケイ素元素のモル数（Ｍ１）の、鉄元素と添加元素とを合わせたモル数（Ｍ２）に対する比（Ｍ１／Ｍ２）は、上記と同様、２〜５であることが好ましく、３前後がより好ましい。
【００６０】
なお、ケイ酸を水ガラスを用いて生成する場合、塩酸などの酸を用いて、水ガラスを加水分解させることが好ましい。ケイ酸をケイ素化合物を用いて生成する場合、例えばストーバー法などにより、水とケイ素化合物とを加水分解反応させて、ケイ酸を生成することが好ましい。なお、ストーバー法は、例えば、"W. Stober, A. Fink and E. Bohn, Journal of Colloid and Interface Science, Volume 26, Issue 1, p. 62-69, January, 1968．"に開示されている。
【００６１】
ケイ酸の生成は、超音波洗浄機を用いて鉄化合物粒子を水に分散させた後、または鉄化合物粒子を水に分散させるのと同時に行って、表面がシリカを含む被覆層で被覆させた鉄化合物粒子を含む分散液が得られる。
【００６２】
具体的には、鉄化合物粒子と、界面活性剤と、酸溶液またはアルカリ溶液と、エタノールまたはプロパノールと、水とを混合して、金属酸化物含有水溶液を調製する。金属酸化物含有水溶液に、超音波照射器を用いて、周波数が例えば２５ｋＨｚ〜１ＭＨｚの超音波を、例えば１〜６０分間照射する。その後、超音波を照射した後の水溶液を、ケイ素化合物および分散溶媒を含む混合溶液に滴下して反応させる。その後、分散溶媒を除去することによって、表面がシリカを含む被覆層で被覆させた鉄化合物粒子が得られる。
【００６３】
次に、被覆層で被覆させた鉄化合物粒子と、添加元素とを含む鉄化合物粒子を、上記と同様の条件で熱処理を行うことによって、ε‐Ｆe2Ｏ3および添加元素の酸化物を含む磁性粒子が生成される。
【００６４】
なお、被覆層の除去または低減を行うため、水酸化ナトリウム、水酸化カリウムなどを含むアルカリ水溶液、アルカリ金属およびテトラアルキルアンモニウムの水酸化物などを含むアルカリ水溶液などを用いて被覆層に含まれるシリカを溶解し、被覆層を除去してもよい。
【００６５】
このように、予め、Ｆｅ元素を含む化合物を用いて得られたスピネル型酸化鉄粒子を含む鉄化合物粒子をシリカを含む被覆層で被覆した後、熱処理することで、ε‐Ｆe2Ｏ3および添加元素を含む磁性粒子を製造することができる。このようにして得られた実施形態による磁性粒子においても、添加元素はε‐Ｆe2Ｏ3に固溶した形態または酸化物の形態で含まれており、実施形態による磁性粒子は、ε‐Ｆe2Ｏ3と添加元素とを複合化した状態で含ませることができる。これにより、より低い温度で熱処理しても、保磁力ＨｃＪなど優れた磁気特性を発揮することができる。
【００６６】
以上のように、実施形態による磁性粒子は、ε‐Ｆe2Ｏ3および添加元素を有し、これらを複合化した状態で含むことにより、保磁力ＨｃＪなど優れた磁気特性を発揮することができることから、高密度磁気記録媒体などの磁性材料として好適に用いることができる。
【実施例】
【００６７】
以下、実施例および比較例を示して実施形態を更に具体的に説明するが、実施形態はこれらの実施例により限定されるものではない。
【００６８】
＜実施例１＞
［磁性粒子の作製］
本実施例では、上記の第一の磁性粒子の製造方法を用いて、磁性粒子を作製した。すなわち、第１化合物として硝酸鉄九水和物（Ｆｅ（ＮＯ3）3・９Ｈ2Ｏ）７．２７ｇを水に溶解した後、さらに第２化合物として酢酸ネオジム一水和物（Ｎｄ（Ｃ2Ｈ3Ｏ2）3・Ｈ2Ｏ）０．６８ｇを硝酸鉄九水和物が溶解した水溶液に添加して溶解させた。その後、得られた水溶液とオルトケイ酸テトラエチル（ＴＥＯＳ）とを、エタノールに混合した。この溶液に硝酸を添加して、４０℃で２時間撹拌した後、５０℃で乾燥させた。これにより、鉄元素とネオジムの化合物がシリカ中に分散したシリカゲルを生成した。次に、このシリカゲルを１０００℃程度で熱処理を行い、酸化鉄およびネオジムを含む磁性粒子を生成した。磁性粒子の周りに残ったシリカを５Ｎの水酸化ナトリウム水溶液に入れた後、水酸化ナトリウム水溶液を７０℃にして２４時間静置することで、シリカを除去した。その後、磁性粒子は、水およびエタノール中での超音波による分散および遠心分離機による固液分離を繰り返して、洗浄した。
【００６９】
［評価］
１０００℃で６時間熱処理後、シリカ除去前の磁性粒子の平均粒子径、結晶性および磁気特性を評価した。
（平均粒子径の測定）
得られた、シリカ除去前の磁性粒子をＴＥＭで観察し、磁性粒子の長軸と短軸の平均値を磁性粒子の平均粒子径とした。磁性粒子のＴＥＭによる観察結果を図１に示す。
（結晶性の確認）
得られた、シリカ除去前の磁性粒子をＸＲＤ装置（ＲＩＮＴ２０００、リガク社製）を用いて、ＸＲＤに供した。それぞれの熱処理温度で得られた磁性粒子のＸＲＤの測定結果を図２に示す。測定により得られたＸ線回折スペクトルから、粉末Ｘ線回折装置付属の粉末Ｘ線回折パターン総合解析ソフトＪＡＤＥ（ＭＤＩ社、シェラーの式による自動計算）を用いて、磁性粒子の結晶性を確認した。Ｘ線回折は、Ｘ線源としてＣｕ−Ｋα線を用い、その測定条件は、電圧４０ｋＶ、電流４００ｍＡで、２θ＝２５°〜５０°の範囲を、走査速度１ｄｅｇ／ｓｅｃとした。なお、ε‐Ｆe2Ｏ3のＸＲＤピークは２７．７°、３０．１°、３３°、３４．９°、３５．２°、３６．６°、４０．３°、４１．５°である。ＢａフェライトのＸＲＤピークは、３０．３°、３１．０°、３２．３°、３４．２°、３７．１°、４０．４°、４２．５°である。
（磁気特性の確認）
得られた、シリカ除去前の磁性粒子の磁気特性をＰＰＭＳを用いて測定した。磁気特性として、保磁力ＨｃＪ、飽和磁化（飽和磁束密度）Ｊｓ、および残留磁化（残留磁束密度）Ｂｒを測定した。磁性粒子の磁気特性の測定結果を図３に示す。
【００７０】
図１に示すように、シリカ除去前の磁性粒子の平均粒子径は、１０〜５０ｎｍであり、粒子の形状は球形や少し円筒形の形状であった。図２に示すように、シリカ除去前の磁性粒子のＸＲＤ結果より、２７．５°、３０°、３３°、３５°、および３６．５°にピークがあり、ε‐Ｆe2Ｏ3が生成していることが確認された。図３に示すように、磁性粒子の保磁力ＨｃＪは、シリカゲルに含有された状態で、２０ｋＯｅであった。
【００７１】
＜実施例２＞
第２化合物として、実施例１の酢酸ネオジム一水和物０．６８ｇに代えて、硝酸サマリウム六水和物（Ｓｍ（ＮＯ3）3・６Ｈ2Ｏ）０．８９ｇを硝酸鉄九水和物が溶解した水溶液に添加して溶解したこと以外は、実施例１と同様にして行った。磁性粒子のＸ線回折結果を図２に示す。
【００７２】
図２に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、８ｋＯｅであった。
【００７３】
＜実施例３＞
第２化合物として、実施例１の酢酸ネオジム一水和物０．６８ｇに代えて、硝酸イットリウム六水和物（Ｙ（ＮＯ3）3・６Ｈ2Ｏ）０．７７ｇを硝酸鉄九水和物が溶解した水溶液に添加して溶解したこと以外は、実施例１と同様にして行った。磁性粒子のＸ線回折結果を図２に示す。
【００７４】
図２に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、１９ｋＯｅであった。シリカ除去前の磁性粒子の平均粒子径は、１０〜５０ｎｍであった。
【００７５】
＜実施例４＞
本実施例では、上記の第二の磁性粒子の製造方法を用いて、磁性粒子を作製した。第３化合物として塩化鉄六水和物（ＦｅＣｌ3・６Ｈ2Ｏ）５．６２ｇと塩化鉄四水和物（ＦｅＣｌ2・４Ｈ2Ｏ）１．９１ｇを水２０ｍＬに溶解させた後、この水溶液に、第４化合物として塩化ネオジム六水和物（ＮｄＣｌ3・６Ｈ2Ｏ）０．５７ｇを混合し、マグネチックスターラーにより、撹拌した。その後、この溶液に水とエチレングリコールとを加えて、７０ｍＬの溶液とした後、さらにこの溶液を撹拌した。次に、水酸化ナトリウム２０ｇが水２０ｍＬに溶解している溶液を加えて、鉄の水酸化物を沈殿させた。さらに、この溶液をテフロン（登録商標）製の圧力容器に移し替えた後、１２０℃で４時間反応させ、スピネル型酸化鉄粒子と添加元素としてネオジム（Ｎｄ）を含む鉄化合物粒子を生成した。その後、遠心分離機により、鉄化合物粒子と溶液とを固液分離した後、溶液を捨てた。その後、超音波洗浄機を用いて、鉄化合物粒子を水に分散させて、再度、固液分離した。この操作を繰り返すことによって、鉄化合物粒子の洗浄を行い、水に鉄化合物粒子が分散した鉄化合物粒子含有スラリーを作製した。
【００７６】
その後、ケイ素化合物で鉄化合物粒子を被覆した。具体的には、エタノール９００ｇ、水２８０ｇをビーカーに混合し、これに界面活性剤（Ａ６１１４、東亞合成株式会社製）を０．１ｇ、アルカリ溶液としてアンモニア水を加えた後、鉄化合物粒子含有スラリーを加えた。その後、超音波照射器を用いて、鉄化合物粒子含有スラリー中の鉄化合物粒子を分散させた。なお、鉄化合物粒子含有スラリーを乾燥させて得られた鉄化合物粒子含有スラリー中の固形分量を、鉄化合物粒子の重量として求めた。その後、ＴＥＯＳを含むエタノール溶液に、鉄化合物粒子含有スラリーを滴下して、撹拌して反応させた。得られた溶液をエタノールで洗浄して、乾燥した後、９５０℃で６時間熱処理した。その後、ケイ素化合物を５Ｎの水酸化ナトリウム水溶液に入れた後、水酸化ナトリウム水溶液を７０℃に加熱して２４時間静置することで、シリカを除去した。
【００７７】
合成した磁性粒子の結晶は、ＸＲＤによって確認し、磁性粒子の磁気特性は、ＰＰＭＳＭＳを用いて評価した。Ｘ線回折結果を図４に示す。図４に示すように、シリカ除去前の磁性粒子のＸ線回折結果より、２７．５°、３０°、３３°、３５°、および３６．５°にピークがあり、ε‐Ｆe2Ｏ3が生成していることが確認された。磁性粒子の保磁力ＨｃＪは、シリカゲルに含有された状態で、２１．９ｋＯｅであり、飽和磁化は１６．７ｅｍｕ／ｇであった。
【００７８】
＜実施例５＞
第３化合物として、実施例４の塩化鉄六水和物の添加量を５．１８ｇに変更し、第４化合物として、実施例４の塩化ネオジム六水和物の添加量を１．１５ｇに変更したこと以外は、実施例４と同様にして行った。磁性粒子のＸ線回折結果を図４に示す。得られた、シリカ除去前の磁性粒子の磁気特性の磁気特性の測定結果を図５に示す。
【００７９】
図４に示すように、シリカ除去前の磁性粒子のＸ線回折結果より、２７．５°、３０°、３３°、３５°、および３６．５°にピークがあり、ε‐Ｆe2Ｏ3が生成していることが確認された。また、図５に示すように、磁性粒子の保磁力ＨｃＪは、シリカゲルに含有された状態で、２２．３ｋＯｅであり、飽和磁化は１５．７ｅｍｕ／ｇであった。
【００８０】
＜実施例６＞
第３化合物として、実施例４の塩化鉄六水和物の添加量を４．７５ｇに変更し、第４化合物として、実施例４の塩化ネオジム六水和物の添加量を１．７２ｇに変更したこと以外は、実施例４と同様にして行った。磁性粒子のＸ線回折結果を図４に示す。
【００８１】
図４に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、２１．１ｋＯｅであり、飽和磁化は１１．４ｅｍｕ／ｇであった。
【００８２】
＜実施例７＞
第３化合物として、実施例４の塩化鉄六水和物の添加量を５．１８ｇに変更し、第４化合物として、実施例４の塩化ネオジム六水和物に代えて、塩化サマリウム六水和物（ＳｍＣｌ3・６Ｈ2Ｏ）を１．１７ｇ添加することに変更したこと以外は、実施例４と同様にして行った。得られた、シリカ除去前の磁性粒子のＸ線回折結果を図６に示し、磁気特性の測定結果を図７に示す。
【００８３】
図６に示すように、シリカ除去前の磁性粒子のＸ線回折結果より、２７．５°、３０°、３３°、３５°、および３６．５°にピークがあり、ε‐Ｆe2Ｏ3が生成していることが確認された。また、図７に示すように、磁性粒子の保磁力ＨｃＪは、シリカゲルに含有された状態で、２０．３ｋＯｅであり、飽和磁化は１４．５ｅｍｕ／ｇであった。シリカ除去前の磁性粒子の平均粒子径は、２０〜２００ｎｍであった。
【００８４】
＜実施例８＞
第３化合物として、実施例４の塩化鉄六水和物の添加量を５．１８ｇに変更し、第４化合物として、実施例４の塩化ネオジム六水和物に代えて、酢酸プラセオジムｎ水和物（Ｐｒ（ＣＨ3ＣＯＯ）3・ｎＨ2Ｏ（和光純薬工業株式会社製））を１．０２ｇ添加することに変更したこと以外は、実施例４と同様にして行った。磁性粒子のＸ線回折結果を図６に示す。
【００８５】
図６に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、２０．９ｋＯｅであり、飽和磁化は１４．５ｅｍｕ／ｇであった。
【００８６】
＜実施例９＞
第３化合物として、実施例４の塩化鉄六水和物の添加量を５．１８ｇに変更し、第４化合物として、実施例４の塩化ネオジム六水和物に代えて、塩化ガドリニウム六水和物（ＧｄＣｌ3・６Ｈ2Ｏ）を１．１９ｇ添加し、鉄の水酸化物を沈殿させた溶液の圧力容器での反応温度を１８０℃とし、磁性粒子を含む溶液の熱処理温度を１０００℃に変更したこと以外は、実施例４と同様にして行った。磁性粒子のＸ線回折結果を図６に示す。
【００８７】
図６に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、１４．０ｋＯｅであり、飽和磁化は１０．６ｅｍｕ／ｇであった。
【００８８】
＜実施例１０＞
第４化合物として、実施例４の塩化ネオジム六水和物に代えて、塩化エルビウム六水和物（ＥｒＣｌ3・６Ｈ2Ｏ）を０．６１ｇ添加し、鉄の水酸化物を沈殿させた溶液の圧力容器での反応温度を１８０℃とし、磁性粒子を含む溶液の熱処理温度を１０００℃に変更したこと以外は、実施例４と同様にして行った。磁性粒子のＸ線回折結果を図８に示す。
【００８９】
図８に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、２１．１ｋＯｅであり、飽和磁化は１５．０ｅｍｕ／ｇであった。
【００９０】
＜実施例１１＞
第４化合物として、実施例４の塩化ネオジム六水和物に代えて、塩化ユーロピウム六水和物（ＥｕＣｌ3・６Ｈ2Ｏ）を０．５９ｇ添加し、磁性粒子を含む溶液の熱処理温度を１０００℃に変更したこと以外は、実施例４と同様にして行った。磁性粒子のＸ線回折結果を図８に示す。
【００９１】
図８に示すように、シリカ除去前の磁性粒子のＸ線回折結果より、２７．５°、３０°、３３°、３５°、および３６．５°にピークがあり、ε‐Ｆe2Ｏ3が生成していることが確認された。また、磁性粒子の保磁力ＨｃＪは、シリカゲルに含有された状態で、２２．２ｋＯｅであり、飽和磁化は１７．２ｅｍｕ／ｇであった。
【００９２】
＜実施例１２＞
第３化合物として、実施例４の塩化鉄四水和物の添加量を１．７８ｇに変更し、第４化合物として、実施例４の塩化ネオジム六水和物に代えて、塩化ランタン七水和物（ＬａＣｌ3・７Ｈ2Ｏ）を０．５９ｇ、塩化ストロンチウム六水和物（ＳｒＣｌ2・６Ｈ2Ｏ）を０．１７ｇ添加することに変更し、磁性粒子を含む溶液の熱処理温度を９００℃に変更したこと以外は、実施例４と同様にして行った。磁性粒子のＸ線回折結果を図１０に示す。シリカ除去前の磁性粒子のＴＥＭによる観察結果を図１１に示す。
【００９３】
図１０に示すように、シリカ除去前の磁性粒子のＸ線回折結果より、２７．５°、３０°、３３°、３５°、および３６．５°にピークがあり、ε‐Ｆe2Ｏ3が生成していることが確認された。磁性粒子の保磁力ＨｃＪは、シリカゲルに含有された状態で、２１．２ｋＯｅであった。また、飽和磁化は１３．２ｅｍｕ／ｇであった。図１１に示すように、シリカ除去前の磁性粒子の平均粒子径は、５０ｎｍ前後の粒子であることが確認された。
【００９４】
＜比較例１＞
実施例１において、第２化合物として用いた酢酸ネオジム一水和物を加えないこと以外は、実施例１と同様にして行った。磁性粒子のＸ線回折結果を図８に示す。
【００９５】
図８に示すように、シリカ除去前の磁性粒子のＸ線回折結果より、２７．５°、３０°、３３°、３５°、および３６．５°にピークがあり、ε‐Ｆe2Ｏ3が生成していることが確認されたが、それらのピークは小さく結晶化が進んでいなかった。
【００９６】
＜比較例２＞
実施例４において、第４化合物として用いた塩化ネオジム六水和物を加えないこと以外は、実施例４と同様にして行った。磁性粒子のＸ線回折結果を図９に示す。
【００９７】
図９に示すように、シリカ除去前の磁性粒子のＸ線回折結果より、３０．５°、３５．２°、４３.３°、５３．５°、５７．３°、および６３．０°にピークがあり、ガンマ酸化鉄（γ−Ｆe2Ｏ3）が生成されていることが確認された。しかし、ε‐Ｆe2Ｏ3は３２．８°に小さなピークがみられるだけでほとんど生成されていないことが確認された。
【００９８】
＜比較例３＞
実施例４において、第４化合物として用いた塩化ネオジム六水和物に代えて、塩化ランタン七水和物を０．５９ｇ添加することに変更し、磁性粒子を含む溶液の熱処理温度を９００℃に変更したこと以外は、実施例４と同様にして行った。磁性粒子のＸ線回折結果を図１０に示す。
【００９９】
図１０に示すように、シリカ除去前の磁性粒子のＸ線回折結果より、２７．５°、３０°、３３°、３５°、および３６．５°にピークがあり、ε‐Ｆe2Ｏ3が生成していることが確認された。しかし、２４．１°、３３．１°、３５．６°、および４０．８°に大きなピークがあり、α-Ｆe2Ｏ3が生成していることが確認された。
【０１００】
上記の各実施例で用いた、第１化合物または第３化合物の種類、第２化合物または第４化合物の種類、製造方法の種類、熱処理温度、磁性粒子の平均粒子径、ε‐Ｆe2Ｏ3の生成の有無、および磁性粒子の保磁力ＨｃＪを表１に示す。なお、ε‐Ｆe2Ｏ3の生成の有無に関して、ε‐Ｆe2Ｏ3が生成されている場合は、丸印とし、ピークは小さく結晶化が進んでいない場合、小さなピークがみられるだけでほとんど生成されていない場合、ε‐Ｆe2Ｏ3以外の結晶構造の酸化鉄の方がε‐Ｆe2Ｏ3よりも多く生成されている場合には、バツ印とした。
【０１０１】
【表１】
2018110168.tif 000002
【産業上の利用可能性】
【０１０２】
以上のように、実施形態による磁性粒子およびその製造方法は、高密度磁気記録媒体用途に有用であるほか、酸化物であるという物質の安定性および優れた磁気特性から、電波吸収材、ナノ硬質磁性材料、ナノスケール・エレクトロニクス材料、生体分子標識剤、薬剤キャリアなどへ応用できる。
【図１】
2018110168.tif 000003
【図２】
2018110168.tif 000004
【図３】
2018110168.tif 000005
【図４】
2018110168.tif 000006
【図５】
2018110168.tif 000007
【図６】
2018110168.tif 000008
【図７】
2018110168.tif 000009
【図８】
2018110168.tif 000010
【図９】
2018110168.tif 000011
【図１０】
2018110168.tif 000012
【図１１】
2018110168.tif 000013